(57)【要約】      （修正有）【課題】意匠性へ与える影響を小さくとどめながら、抗ウィルス性等の効果に優れた化粧板を提供する。【解決手段】基板と、前記基板の一方面又は両面上に積層された表層樹脂層１２と、表層樹脂層１２に固定された酸性官能基と樹脂基体とからなる抗ウィルス樹脂１３と、を有し、好ましくは、抗ウィルス樹脂１３は、表層樹脂層１２に固定されており、抗ウィルス樹脂１３の一部は、表層樹脂層１２から露出しており、酸性官能基は、スルホン酸基、リン酸基、カルボキシル基から選択される少なくとも１種の官能基である化粧板１０。【選択図】図１
2017094545.tif 000002
【特許請求の範囲】
【請求項１】
基板と、
前記基板の一方面又は両面上に積層された表層樹脂層と、
前記表層樹脂層に固定された酸性官能基と樹脂基体とからなる抗ウィルス樹脂と、を有することを特徴とする化粧板。
【請求項２】
前記抗ウィルス樹脂は、前記表層樹脂層に固定されており、前記抗ウィルス樹脂の一部は、前記表層樹脂層から露出している請求項１に記載の化粧板。
【請求項３】
前記酸性官能基は、スルホン酸基、リン酸基、カルボキシル基から選択される少なくとも１種の官能基である請求項１又は２に記載の化粧板。
【請求項４】
前記樹脂基体は、ビニル基を有するモノマーの重合体である請求項１〜３のいずれかに記載の化粧板。
【請求項５】
前記ビニル基を有するモノマーは、スチレン、メタクリル酸、メタクリル酸エステル、ジビニルベンゼン、トリビニルベンゼンから選択される１種以上のモノマーである請求項４に記載の化粧板。
【発明の詳細な説明】
【技術分野】
【０００１】
本発明は、化粧板に関する。
【背景技術】
【０００２】
従来から、メラミン化粧板等の化粧板の表層に、光触媒などの機能性物質を添加もしくは塗布することで、防汚性、抗菌性等の機能性を付与した化粧板が提供されている。
【０００３】
特許文献１には、紙の表面に抗菌性金属を担持させたカルシウム系セラミックス焼成物粉末よりなる抗菌剤を添加した不飽和ポリエステル樹脂を塗布することで抗菌性ポリエステル化粧板を得る製造方法が提案されている。
【０００４】
特許文献２には、抗菌性金属を担持させた、カルシウム系セラミックス焼成物粉末を添加した熱硬化性樹脂液を化粧紙に含浸、乾燥させて得た含浸紙を、該含浸紙が化粧板表面層を構成するように基材に重ね、熱圧成形されていることを特徴とする熱硬化性樹脂化粧板が提案されている。
【先行技術文献】
【特許文献】
【０００５】
【特許文献１】特開平０７−３０４６１９号公報
【特許文献２】特開平６−２７９２１８号公報
【発明の概要】
【発明が解決しようとする課題】
【０００６】
特許文献１及び特許文献２に記載された化粧板では、以下のような問題があった。
すなわち、特許文献１及び特許文献２では、セラミックなどの無機物質に抗菌性金属を担持させて用いているので、実際に機能する抗菌性金属のほかに、セラミックなどの無機物質を多く必要とする。このため、十分な抗菌性、抗ウィルス性を発揮するために抗菌性金属の含有量を増やすと、無機物質が多量に必要になり、化粧板の意匠性が悪くなる。
【０００７】
本発明は、このような問題に鑑みてなされたものであり、意匠性へ与える影響を小さくとどめながら、抗ウィルス性等の効果に優れた化粧板を提供することを目的とする。
【課題を解決するための手段】
【０００８】
本発明の化粧板は、基板と、前記基板の一方面又は両面上に積層された表層樹脂層と、前記表層樹脂層に固定された酸性官能基と樹脂基体とからなる抗ウィルス樹脂と、を有することを特徴とする。
【０００９】
本発明の化粧板では、表層樹脂層に酸性官能基と樹脂基体とからなる抗ウィルス樹脂が固定されているので、抗ウィルス性等の効果を有する。さらに、抗ウィルス樹脂は、表層樹脂層と同じく樹脂材料からなるので表層樹脂層と抗ウィルス樹脂との界面で光の散乱がおきにくく、化粧板の意匠性へ与える影響を小さくすることができる。
【００１０】
本発明の化粧板において、上記抗ウィルス樹脂は、上記表層樹脂層に固定されており、上記抗ウィルス樹脂の一部は、上記表層樹脂層から露出していることが望ましい。
【００１１】
上記抗ウィルス樹脂の一部が上記表層樹脂層から露出していると、抗ウィルス性等の効果が大きく、かつ、長期間に渡って、その効果が持続する。
【００１２】
本発明で用いられる酸性官能基は、特に限定されるものではないが、例えば、スルホン酸基、リン酸基、カルボキシル基から選択される少なくとも１種の官能基などが挙げられる。
【００１３】
上記スルホン酸基、リン酸基、カルボキシル基は、特に抗ウィルス性に優れており、本発明の化粧板に高い抗ウィルス性の効果を付与することができる。
【００１４】
本発明の化粧板において、上記樹脂基体は、ビニル基を有するモノマーの重合体であることが望ましい。
【００１５】
上記ビニル基を有するモノマーの重合体は、付加重合で合成されるので、水などの副生成物がなく、透明度の高い抗ウィルス樹脂を得ることができる。このため、化粧板の意匠性への与える影響を小さくすることができる。
【００１６】
上記ビニル基を有するモノマーは、スチレン、メタクリル酸、メタクリル酸エステル、ジビニルベンゼン、トリビニルベンゼンから選択される１種以上のモノマーであることが望ましい。
スチレン、メタクリル酸、メタクリル酸エステル、ジビニルベンゼン、トリビニルベンゼンは、特に透明度の高い抗ウィルス樹脂を得ることができる。また、ジビニルベンゼン、トリビニルベンゼンは、モノマーに添加することによって架橋し、三次元網目構造を形成することができる。三次元網目構造を形成することによって、分解しにくくなり、耐久性を高くすることができる。
【図面の簡単な説明】
【００１７】
【図１】図１は、本発明の一実施形態に係る化粧板を模式的に示す概略断面図である。
【発明を実施するための形態】
【００１８】
以下、本発明の一実施形態に係る化粧板について詳細に説明する。
図１は、本発明の化粧板を模式的に示す概略断面図である。
【００１９】
本発明の化粧板１０は、基板（図示せず）と、基板の表面上に積層されたメラミン樹脂等からなる表層樹脂層１２と、表層樹脂層１２中に固定された抗ウィルス樹脂１３とを有する。
【００２０】
本発明の化粧板に使用する基板は、特に限定されるものではなく、一般的に化粧板に使用されるコア紙やマグネシアセメント等の不燃基材等を使用することができる。コア紙は単独でもよく複数枚のコア紙を積層した積層体としてもよい。コア紙の枚数は特に限定されないが、１〜２０枚とすることができる。コア紙としては、例えば、水酸化アルミニウム抄造紙を使用することができる。コア紙には、フェノール樹脂を含浸させることができる。また、コア紙とマグネシアセメント不燃基材を積層させて基板とすることもできる。
【００２１】
マグネシアセメント不燃基材は、単独で使用することにより、又は、コア紙の中心部に積層して配置させることにより基板を構成することができる。マグネシアセメント不燃板は、酸化マグネシウム（ＭｇＯ）と塩化マグネシウム（ＭｇＣｌ２）を混合し、さらに骨材と水を加えて混練し、板状に成形することにより製造されるものである。骨材としては、ロックウール、グラスウール等の無機質繊維、ウッドチップ、パルプ等の有機質繊維を用いることができる。また、マグネシアセメント不燃板の強度を高めるため、中間層として網目状等に形成されたガラス繊維層を設けることができる。
【００２２】
複数又は単数のコア紙及び／又はマグネシアセメント不燃基材からなる基板表面上に表層樹脂層を形成する方法は、特に限定されるものではなく、一般的な方法で行うことができる。例えば、基板の片面又は両面にメラミン樹脂含浸紙を積層し、熱圧成形する方法を用いることができる。上記方法を用いると、メラミン樹脂含浸紙のメラミン樹脂がコア紙に浸透し、そこで硬化反応が進行して、コア紙に対するメラミン樹脂含浸紙の接着力が発現する。
【００２３】
また、本発明の化粧板を構成する表層樹脂層に用いることができる樹脂としては、メラミン樹脂、ジアリルフタレート（ＤＡＰ）樹脂、ポリエステル樹脂、オレフィン樹脂、塩化ビニル樹脂、アクリル樹脂、エポキシ樹脂、ウレタン樹脂、フェノール樹脂、シリコーン樹脂、フッ素樹脂、グアナミン樹脂などが挙げられる。これらの中では、メラミン樹脂を用いることが望ましい。
【００２４】
メラミン樹脂は、透光性などの光学的、視覚的特性を損なうことなく、寸法安定性や靭性を改善した樹脂である。メラミン樹脂としては、メラミン及びその誘導体をモノマーとする樹脂であれば公知のものを採用することができる。また、メラミン樹脂は、単一のモノマーからなる樹脂であってもよく、複数のモノマーからなる共重合体であってもよい。メラミンの誘導体としては、例えば、イミノ基やメチロール基、メトキシメチル基、ブトキシメチル基等のアルコキシメチル基などの官能基を有する誘導体が挙げられる。また、メチロール基を有するメラミン誘導体に低級アルコールを反応させて部分的あるいは完全にエーテル化した化合物をモノマーとして用いることができる。モノメチロールメラミン、ジメチロールメラミン、トリメチロールメラミン、テトラメチロールメラミン、ペンタメチロールメラミン、ヘキサメチロールメラミン等のメチロール基を有する誘導体（以下、「メチロール化メラミン」という。）を架橋剤としてメラミンと共重合させてなるメラミン樹脂を用いることができる。
【００２５】
メラミン樹脂含浸紙は、パターン紙にメラミン樹脂を所定の含浸率で含浸させた後、加熱、乾燥させることにより作製される。メラミン樹脂をパターン紙に含浸させるには、溶媒として、例えば、ホルムアルデヒド水溶液を使用したメラミン樹脂含有溶液中にパターン紙を浸漬することにより行うことができる。また、メラミン樹脂含浸紙に曲げ加工性を付与するために、メラミン樹脂と共に可塑剤を含む溶液を含浸させることができる。可塑剤としては、例えば、ε−カプロラクタム、アセトグアナミン、パラトルエンスルフォン酸アミド、尿素等を使用することができる。パターン紙としては、例えばチタン紙が用いられる。パターン紙の坪量は、パターン紙の厚みや重さを考慮して８０〜１５０ｇ／ｍ２とすることができる。加熱、乾燥の温度は、パターン紙にメラミン樹脂を強固に固着させるために１００〜１５０℃に設定することができる。
【００２６】
本発明の化粧板を構成する抗ウィルス樹脂は、酸性官能基と樹脂基体とからなる。酸性官能基としては、例えば、スルホン酸基、リン酸基、カルボキシル基、水酸基、ニトロ基などが挙げられる。これらのなかでは、スルホン酸基、リン酸基、カルボキシル基が好ましい。
【００２７】
本発明の化粧板において、抗ウィルス樹脂は、表層樹脂層中に埋没された状態で存在していても一定の抗ウィルス性の効果は発揮されるが、抗ウィルス樹脂が表層樹脂層表面に固定されており、抗ウィルス樹脂の一部が、表層樹脂層から露出していることが望ましい。
【００２８】
上記抗ウィルス樹脂の一部が上記表層樹脂層から露出していると、抗ウィルス性等の効果が大きく、かつ、長期間に渡って、その効果が持続する。
【００２９】
本発明の化粧板において、抗ウィルス樹脂の平均粒子径は、０．１μｍ〜５５μｍであることが望ましい。
【００３０】
本発明の化粧板において、抗ウィルス樹脂の平均粒子径は０．１〜５５μｍであることが望ましく、０．５〜５μｍであることがより望ましい。抗ウィルス樹脂の平均粒子径が０．１〜５５μｍであると、抗ウィルス性が発揮されるとともに、抗ウィルス樹脂が脱落しにくく、表層樹脂層に凹凸が形成されにくいため、化粧板の外観及び意匠性への影響を小さくすることができる。抗ウィルス樹脂の平均粒子径が０．１μｍ未満であると、抗ウィルス樹脂が表層樹脂層に埋まり易くなり、抗ウィルス樹脂の効果が発現しにくくなる傾向にあり、抗ウィルス樹脂の平均粒子径が５５μｍを超えると、表層樹脂層に凹凸が形成され易くなり、外観及び意匠性へ不具合が生じる傾向にある。化粧板のセラミック粒子の平均粒子径が０．５〜５μｍであると、機能性物質としての機能性が発揮されて、化粧板の外観及び意匠性においても目立たない。
【００３１】
本発明の化粧板において、上記樹脂基体は、ビニル基を有するモノマーの重合体であることが望ましい。
【００３２】
ビニル基を有するモノマーの重合体は、付加重合で合成されるので水などの副生成物がなく、透明度の高い抗ウィルス樹脂を得ることができる。このため、化粧板の意匠性への与える影響を小さくすることができる。
【００３３】
上記ビニル基を有するモノマーは、スチレン、メタクリル酸、メタクリル酸エステル、ジビニルベンゼン、トリビニルベンゼンから選択される１種以上のモノマーであることが望ましい。
スチレン、メタクリル酸、メタクリル酸エステル、ジビニルベンゼン、トリビニルベンゼンは、特に透明度の高い抗ウィルス樹脂を得ることができる。また、ジビニルベンゼン、トリビニルベンゼンは、モノマーに添加することによって架橋し、三次元網目構造を形成することができる。三次元網目構造を形成することによって、分解しにくくなり、耐久性を高くすることができる。
【００３４】
本発明の化粧板において、酸性官能基と樹脂基体とからなる抗ウィルス樹脂は、特に限定されるものではないが、例えば、陽イオン交換樹脂をそのままあるいは粉砕などして微細化して使用することができる。陽イオン交換樹脂は、同様に樹脂基体に酸性官能基を有する構成であり、本発明の抗ウィルス樹脂として利用することができる。
【００３５】
次に、本発明の化粧板の製造方法について説明する。
最初に、複数又は単数のコア紙及び／又はマグネシアセメント不燃基材等からなる基板表面上に表層樹脂層を形成する。上記基板やその製造方法、上記表層樹脂層については、本発明の化粧板の説明において説明したので、ここでは省略する。
【００３６】
本発明の化粧板においても説明したが、基板表面上に表層樹脂層を形成する方法は、特に限定されるものではなく、一般的な方法で行うことができる。具体的な表層樹脂層の形成方法としては、例えば、コア紙の積層体からなる基板の片面又は両面にメラミン樹脂等の樹脂含浸紙を積層する積層工程と、メラミン樹脂等の樹脂含浸紙が積層された基板を熱圧成形する熱圧成形工程を含む方法が挙げられる。上記方法を用いると、メラミン樹脂含浸紙のメラミン樹脂がコア紙に浸透し、そこで硬化反応が進行して、コア紙に対するメラミン樹脂含浸紙の接着力が発現する。
【００３７】
熱圧成形する際の加熱条件としては、化粧板の温度を１２５〜１５０℃とすることができ、加圧条件としては、１．９６〜９．８０ＭＰａ（２０〜１００ｋｇ／ｃｍ２）とすることができる。温度が１２５℃未満の場合又は圧力が１．９６ＭＰａ未満の場合には、基板に対する樹脂含浸紙の密着性が不足し、剥離が発生しやすくなる。一方、温度が１５０℃を超える場合又は圧力が９．８０ＭＰａを超える場合には、亀裂が発生するおそれがある。
【００３８】
表層樹脂層上に抗ウィルス樹脂を固定する際には、抗ウィルス樹脂と、表層樹脂層として用いられている樹脂である、メラミン樹脂、ジアリルフタレート（ＤＡＰ）樹脂、ポリエステル樹脂、オレフィン樹脂、塩化ビニル樹脂、アクリル樹脂、エポキシ樹脂、ウレタン樹脂、フェノール樹脂、シリコーン樹脂、フッ素樹脂、グアナミン樹脂等と、希釈剤、分散剤、溶剤等とを混合してペースト状の混合物を調製し、この混合物を刷毛、スプレー等の手段により表層樹脂層に塗布し、加熱、乾燥し、新たに形成した表層樹脂層に抗ウィルス樹脂を固定する方法をとることができる。
【００３９】
表層樹脂層の表面に抗ウィルス樹脂を露出させるためには、表層樹脂層又は他の樹脂層として用いられている樹脂等の量をなるべく少なくし、抗ウィルス樹脂の量を多くし、表層樹脂層や新たな樹脂層等の表面に、抗ウィルス樹脂を露出させることが望ましい。ただし、樹脂等の量が少なすぎると、抗ウィルス樹脂を含んだ層が表層樹脂層表面から剥離し易くなるので、注意する必要がある。
これらの点から、メラミン樹脂等を含む溶液を用い、メラミン樹脂等を含む溶液に抗ウィルス樹脂を添加し、分散媒等で抗ウィルス樹脂が所定の濃度となるように調製したものを塗布、乾燥して抗ウィルス樹脂を固定する方法が望ましい。  
【００４０】
抗ウィルス樹脂は、酸性官能基と樹脂基体とからなり、例えば、陽イオン交換樹脂をそのままあるいは微細化して使用することができる。陽イオン交換樹脂は、同様に樹脂基体に酸性官能基を有する構成であり、本発明の抗ウィルス樹脂として利用することができる。抗ウィルス樹脂としては、例えばスチレン系イオン交換樹脂、フェノール系イオン交換樹脂などが利用できる。スチレン系イオン交換樹脂としては、例えば、三菱化学株式会社製のＳＫシリーズ、ＵＢＫシリーズ、ＰＫシリーズなどを使用することができる。これらのイオン交換樹脂を適宜粉砕して使用する。
【実施例】
【００４１】
（実施例１）
（一次メラミン含浸工程）
厚さ０．２〜０．３ｍｍのロール紙を、メラミン樹脂溶液中に浸漬させる。溶液の温度２０℃、浸漬時間２分となるように、ロール紙を溶液中に浸漬しながら通過させることにより、ロール紙にメラミン樹脂を含浸させる。なお、ロール紙の移動速度は、１０〜２０ｃｍ／秒である。
（乾燥工程）
メラミン溶液中を通過したロール紙は、乾燥機により、温度１００℃、乾燥時間３０秒となるように乾燥させる。
【００４２】
（二次メラミン含浸工程）
乾燥工程を経たロール紙を、メラミン樹脂からなる溶液中に浸漬させる。溶液の温度２０℃、浸漬時間３０分となるように、ロール紙を溶液中に浸漬しながら通過させることにより、メラミン樹脂をロール紙に含浸させる。なお、ロール紙の移動速度は、１０〜２０ｃｍ／秒である。
【００４３】
（乾燥・切断工程）
メラミン溶液中を通過したロール紙は、乾燥機により、温度１００℃、乾燥時間２時間となるように乾燥させる。乾燥後、９１０ｍｍ×１８２０ｍｍに切断する。
【００４４】
（抗ウィルス樹脂製造工程）
スチレン系イオン交換樹脂を粉砕することにより、抗ウィルス樹脂を得ることができる。スチレン系イオン交換樹脂は、官能基としてスルホン酸基、樹脂基体としてスチレンとジビニルベンゼンをモノマーとする共重合体が用いられている。抗ウィルス樹脂は、平均粒子径２０μｍとなるように粉砕される。
【００４５】
（組合せ工程）
厚み０．３〜０．４ｍｍのフェノール樹脂含浸コア紙を４枚積層し、温度１４３℃、プレス圧８０ｋｇ／ｃｍ２、プレス時間（昇温時間を含む）５０分で熱圧着する。これにより、表面にメラミン樹脂含浸層を有する基板を得ることができる。
【００４６】
メラミン樹脂を含む溶液にスチレン系イオン交換樹脂が粉砕された抗ウィルス樹脂を加え、よく混合して混合液を調製する。次に、刷毛を用い、このメラミン樹脂を含む混合液を上記工程で作製したメラミン樹脂含浸層を有する基板の表面に塗布し、１１０℃で２分乾燥することにより、新たに表層樹脂層を形成し、該表層樹脂層中に抗ウィルス樹脂を含有させ、固定することができる。
【符号の説明】
【００４７】
１０  化粧板
１２  表層樹脂層
１３  抗ウィルス樹脂
【図１】
2017094545.tif 000003